ВЫБОРОЧНО ОТЖИГАЕМЫЙ БАМПЕРНЫЙ БРУС

1. Бамперная система, содержащая
трубчатый брус, выполненный из сверхвысокопрочной стали с прочностью на растяжение, по меньшей мере, 80 тыс.фунтов/кв.дюйм, при этом указанный брус является трубчатым по всей длине и содержит центральную секцию, концевые секции и установочные секции, соединяющие центральную секцию с концевыми секциями;
кронштейны, прикрепленные к установочным секциям и выполненные с возможностью соединения с лонжеронами транспортного средства;
причем, по меньшей мере, один участок центральной секции, концевых секций или установочных секций отожжен с получением уменьшенной прочности на растяжение менее 80 тыс.фунтов/кв.дюйм.
2. Система по п.1, в которой отожженный участок проходит только частично по поперечному сечению, перпендикулярному длине бруса.
3. Система по п.1, в которой отожженный участок проходит, по меньшей мере, частично в две секции из центральной секции, концевых секций и установочных секций.
4. Система по п.1, в которой отожженный участок проходит через большинство установочных секций и в участок центральной секции и/или концевых секций.
5. Система по п.1, в которой центральная секция, концевые секции и/или установочные секции изогнуты в продольном направлении с образованием радиуса.
6. Система по п.1, в которой концевые секции проходят под углом к центральной секции.
7. Система по п.1, в которой сталь обладает прочностью на растяжение, по меньшей мере, 140 тыс.футов/кв.дюйм.
8. Брус, содержащий трубчатый брус, выполненный из сверхвысокопрочной стали с прочностью на растяжение, по меньшей мере, 80 тыс.фунтов/кв.дюйм, при этом указанный брус является трубчатым по всей длине и содержит центральную секцию, концевые секции и установочные секции, соединяющие центральную секцию с концевыми секциями, при этом, по меньшей мере, один участок центральной секции, концевых секций и установочных секций отожжен с получением уменьшенной прочности на растяжение менее 80 тыс. фунтов/кв.дюйм.
9. Способ, включающий этапы, на которых
обеспечивают листовой материал из сверхвысокопрочной стали с исходной прочностью на растяжение;
профилируют листовой материал на роликовом профилировочном стане с получением непрерывной трубчатой формы;
обеспечивают отжиговую спираль на одной линии с роликовым профилировочным станом;
отжигают выбранные части листового материала при формовании листа на роликовом профилировочном стане посредством циклического включения-выключения отжиговой спирали так, чтобы выбранные части трубчатой формы отжигались с получением прочности на растяжение, меньшей, чем исходная прочность на растяжение;
нарезают непрерывную трубчатую форму на отрезки для формирования бамперных брусьев, при этом отожженные выбранные участки расположены в выбранных местах вдоль бамперных брусьев для требуемых ударных прочностей.
10. Способ по п.9, в котором этап отжига выполняют до профилирования листа в трубчатую форму.
11. Способ по п.9, в котором этап отжига включает отжиг только участка ширины листа.
12. Способ по п.9, в котором этап отжига выполняют только вблизи или снаружи пары мест для установки лонжеронов транспортного средства на брусе.
13. Способ по п.9, в котором брус имеет заднюю стенку с кронштейнами на ней и концевые секции, проходящие за кронштейны, при этом этап отжига выполняют только на концевых секциях.
14. Способ по п.9, включающий этап придания непрерывной трубчатой форме нелинейной формы.
15. Способ по п.9, включающий этап придания бамперным брусьям нелинейной формы.
16. Способ по п.9, в котором сталь обладает прочностью на растяжение, по меньшей мере, 140 тыс.футов/кв.дюйм.
17. Способ, включающий этапы, на которых
обеспечивают листовой материал из сверхвысокопрочной стали с исходной прочностью на растяжение, по меньшей мере, 80 тыс.фунтов/кв.дюйм;
профилируют листовой материал на роликовом профилировочном стане с получением непрерывной трубчатой формы;
нарезают непрерывную трубчатую форму на отрезки для формирования бамперных брусьев непрерывной трубчатой формы и
отжигают выбранные части бамперных брусьев или листового материала так, чтобы выбранные части бамперных брусьев отжигались с получением прочности на растяжение менее 80 тыс.фунтов/кв.дюйм, причем отожженные выбранные участки расположены в выбранных местах вдоль бамперных брусьев для требуемых ударных прочностей.
18. Способ по п.16, в котором бамперные брусья содержат центральную секцию, концевые секции и установочные секции, соединяющие концы центральной секции с концевыми секциями, при этом установочные секции содержат, по меньшей мере, часть отожженных выбранных участков.
19. Способ по п.17, включающий этап прикрепления кронштейнов к установочным секциям в местах внутри концевых секций после этапа отжига.
20. Способ по п.17, включающий этап прикрепления кронштейнов к установочным секциям в местах вблизи установочных секций.
21. Способ по п.17, в котором этап отжига выбранных участков включает отжиг только участков вблизи установочных секций.
22. Способ по п.17, в котором сталь обладает прочностью на растяжение, по меньшей мере, 140 тыс.футов/кв.дюйм.